(57)【要約】【課題】反射防止等の光学機能を有しながら、抗菌性を呈する光学製品を提供する。【解決手段】図示された反射率分布を有する設計例１に係る誘電体多層膜が、基材に形成されており、当該誘電体多層膜は、４つの低屈折率誘電体層（ＳｉＯ２層，金属イオン担持ゼオライト含有層を含む）及び３つの高屈折率誘電体層（ＴｉＯ２層）を含んでいる。誘電体多層膜における最も基材から遠い層である最外層（第７層）として、金属イオン担持ゼオライト（抗菌材）を含む誘電体層が配置されている。【選択図】図１
2018159860.tif 000002
【特許請求の範囲】
【請求項１】
基材と、
前記基材の表面に形成された、１以上の低屈折率誘電体層及び１以上の高屈折率誘電体層を含む誘電体多層膜と、
を備えており、
前記誘電体多層膜における最も前記基材から遠い層である最外層として、金属イオン担持ゼオライトを含む誘電体層が配置されている
ことを特徴とする光学製品。
【請求項２】
前記金属イオン担持ゼオライトは、銀イオン担持ゼオライト、銅イオン担持ゼオライト、及び銅亜鉛イオン担持ゼオライトのうちの少なくとも何れかである
ことを特徴とする請求項１に記載の光学製品。
【請求項３】
前記最外層の前記誘電体層は、ＳｉＯ２を含んでいる
ことを特徴とする請求項１又は請求項２に記載の光学製品。
【請求項４】
更に、撥水性を呈する撥水層を備えており、
前記撥水層は、前記誘電体多層膜における前記最外層の上に配置されている
ことを特徴とする請求項１ないしは請求項３の何れかに記載の光学製品。
【請求項５】
前記撥水層は、含フッ素有機ケイ素化合物である
ことを特徴とする請求項４に記載の光学製品。
【発明の詳細な説明】
【技術分野】
【０００１】
本発明は、抗菌性を有する光学製品に関する。
【背景技術】
【０００２】
抗菌性を有する光学部品として、特開２０１０−１３９９６４号公報（特許文献１）に記載のものが知られている。
この光学部品の表面には反射防止膜が設けられ、更にその反射防止膜の上に、所定の有機系抗菌剤が設けられる。その所定の有機系抗菌剤は、Ｎ−（トリメトキシルプロピル）イソチオウロニウムクロライト、Ｎ−トリメトキシシリルプロピル−Ｎ−アルキル−Ｎ−メチルアンモニウムクロライド、又は、Ｎ−トリメトキシシリルプロピル−Ｎ−アルキル−Ｎ，Ｎ−ジメチルアンモニウムクロライドである。
【先行技術文献】
【特許文献】
【０００３】
【特許文献１】特開２０１０−１３９９６４号公報
【発明の概要】
【発明が解決しようとする課題】
【０００４】
上記光学部品では、表面に所定の有機系抗菌剤の膜が形成されるところ、その有機系抗菌剤の膜は比較的に熱に弱く、又比較的に経時変化が大きくて、耐久性に劣る。
そこで、本発明の主な目的は、反射防止等の光学機能を有しながら、抗菌性を呈する光学製品を提供することである。
【課題を解決するための手段】
【０００５】
上記目的を達成するため、請求項１に記載の発明は、基材と、前記基材の表面に形成された、１以上の低屈折率誘電体層及び１以上の高屈折率誘電体層を含む誘電体多層膜と、を備えており、前記誘電体多層膜における最も前記基材から遠い層である最外層として、金属イオン担持ゼオライトを含む誘電体層が配置されていることを特徴とするものである。
請求項２に記載の発明は、上記発明において、前記金属イオン担持ゼオライトは、銀イオン担持ゼオライト、銅イオン担持ゼオライト、及び銅亜鉛イオン担持ゼオライトのうちの少なくとも何れかであることを特徴とするものである。
請求項３に記載の発明は、上記発明において、前記最外層の前記誘電体層は、ＳｉＯ２を含んでいることを特徴とするものである。
請求項４に記載の発明は、上記発明において、更に、撥水性を呈する撥水層を備えており、前記撥水層は、前記誘電体多層膜における前記最外層の上に配置されていることを特徴とするものである。
請求項５に記載の発明は、上記発明において、前記撥水層は、含フッ素有機ケイ素化合物であることを特徴とするものである。
【発明の効果】
【０００６】
本発明の主な効果は、反射防止等の光学機能を有しながら、抗菌性を呈する光学製品を提供することができることである。
【図面の簡単な説明】
【０００７】
【図１】設計例１に係る可視域ないしその隣接域の波長域における透過率分布を示すグラフである。
【図２】設計例２に係る図１同様のグラフである。
【発明を実施するための形態】
【０００８】
以下、本発明に係る実施の形態の例が、適宜図面に基づいて説明される。
【０００９】
本発明に係る光学製品では、基材に対して誘電体多層膜が形成されている。
基材は、透光性を有する。基材は、板状、ブロック状、レンズ状等、どのような形状であっても良い。基材の材料として、好ましくは熱硬化性樹脂が用いられ、例えばポリウレタン樹脂、チオウレタン樹脂、ウレタン−ウレア樹脂、エピスルフィド樹脂、ポリカーボネート樹脂、ポリエステル樹脂、アクリル樹脂、ポリエーテルサルホン樹脂、ポリ４−メチルペンテン−１樹脂、ジエチレングリコールビスアリルカーボネート樹脂、あるいはこれらの組合せが用いられる。
基材の種類ないし用途は、特に限定されず、好ましくは光学機能や抗菌性を付与しようとするものであり、例えば、カメラ（デジタルカメラや通信機器内蔵カメラ，防犯カメラを含む）や眼鏡等のレンズ、家電製品の筐体、各種フィルム、窓である。
【００１０】
誘電体多層膜は、少なくとも基材の一面において設けられる。基材が板状（レンズ状）である場合、誘電体多層膜は、片面のみに設けられても良いし、両面に設けられても良く、両面に設けられる場合、各誘電体多層膜が互いに同じ構造とされていても良い。
誘電体多層膜は、１以上の低屈折率誘電体層及び１以上の高屈折率誘電体層を含んでいる。
低屈折率誘電体層及び高屈折率誘電体層は、好ましくは何れも複数配置され、又互いに交互に配置される。
低屈折率誘電体層は、好ましくは低屈折率材料の蒸着により形成される。低屈折率材料としては、酸化ケイ素（特にＳｉＯ２）やフッ化マグネシウム（特にＭｇＦ２）の少なくとも一方が例示される。
高屈折率誘電体層は、好ましくは高屈折率材料の蒸着により形成される。高屈折率材料としては、酸化ジルコニウム（特にＺｒＯ２）、酸化チタン（特にＴｉＯ２）、酸化タンタル（特にＴａ２Ｏ５）、酸化ニオブ（特にＮｂ２Ｏ５）の少なくとも何れかが例示される。
蒸着は、好ましくは真空蒸着により行われる。又、酸素イオン及びアルゴンイオンの少なくとも一方等のイオンでアシストしながら、あるいはプラズマ処理をしながら蒸着がなされても良い。
尚、誘電体多層膜と基材の間に、ハードコート膜を始めとする単数又は複数の種類に係る第１の中間膜が付加されても良く、誘電体多層膜が板状の基材の両面に形成される場合には、付加する中間膜の種類が互いに変えられたり、膜の有無が互いに変えられたりしても良い。
【００１１】
本発明では、誘電体多層膜における最も基材から遠い層である最外層（誘電体多層膜における最も空気側の層）として、金属イオン担持ゼオライトを含む誘電体層（抗菌材層）が配置されている。尚、最外層以外の層においても抗菌材層が配置されても良い。
金属イオン担持ゼオライトは、金属イオンがゼオライト（アルミノケイ酸塩）にイオン交換反応によって担持されたものである。
ゼオライトとしては、天然ゼオライト（沸石）や人工ゼオライトが用いられても良いし、Ａ型，Ｙ型，Ｐ型等の各種の型のゼオライトが用いられても良い。
ゼオライトに担持される金属イオンは、例えば銀イオン，銅イオン，銅亜鉛イオンのうちの少なくとも１つである。
ゼオライトには、これらの金属イオンから選択される１種類の金属イオンを担持させても良いが、２種以上の金属イオンを担持させることもできる。又、ゼオライトとして、金属イオン担持ゼオライトが１種単独で使用されてもよいが、２種以上の金属イオン担持ゼオライトが組み合わせられても良い。
【００１２】
誘電体多層膜の最外層である抗菌材層は、無機系抗菌材である金属イオン担持ゼオライトの添加が屈折率の上昇を招くことから、好ましくは低屈折率誘電体であるＳｉＯ２を含んでいる。低屈折率誘電体であるＳｉＯ２によって屈折率上昇要因である金属イオン担持ゼオライトが保持されることとなり、所望の光学特性が容易に確保されることとなる。
【００１３】
更に、誘電体多層膜における最外層の上に、撥水層が配置されていても良い。この場合、光学製品において、光学機能及び抗菌機能に加え、撥水機能が付与される。
撥水層（撥水膜）は、例えば有機ケイ素化合物を重縮合させたものである。重縮合によって、被膜の厚膜化や緻密化が可能となり、光学多層膜における隣接層との密着性及び表面硬度が高くなって、撥水性に加え撥油性も呈するものとなり、汚れの拭き取り性に優れた被膜が得られ易くなる。
撥水膜は、公知の蒸着法やイオンスパッタリング法等により形成される。
重縮合前の有機ケイ素化合物は、好ましくは、−ＳｉＲｙＸ３−ｙ（Ｒは１価の有機基、Ｘは加水分解可能な基、ｙは０から２までの整数）で表される含ケイ素官能基を有する化合物である。ここで、Ｘとしては、例えば−ＯＣＨ３，−ＯＣＨ２ＣＨ３等のアルコキシ基、−ＯＣＯＣＨ３等のアシロキシ基、−ＯＮ＝ＣＲａＲｂ等のケトオキシム基（Ｒａ，Ｒｂはそれぞれ一価の有機基を表す）、−Ｃｌ，−Ｂｒ等のハロゲン基、−ＮＲｃＲｄ等のアミノ基（Ｒｃ，Ｒｄはそれぞれ一価の有機基を表す）などの基が挙げられる。
このような有機ケイ素化合物としては、含フッ素有機ケイ素化合物が好適である。含フッ素有機ケイ素化合物は、撥水撥油性、電気絶縁性、離型性、耐溶剤性、潤滑性、耐熱性、消泡性に総合的に優れている。特に、分子内にパーフルオロアルキル基あるいはパーフルオロポリエーテル基を持つ分子量１０００〜５００００程度の比較的大きな有機ケイ素化合物は、防汚性に優れる。
尚、誘電体多層膜における最外層の上に、耐傷層を始めとする撥水層以外の層が付与されても良い。
又、誘電体多層膜と撥水層の間に、単数又は複数の種類に係る第２の中間膜が付加されても良く、撥水層が板状の基材の両面に形成される場合には、付加する中間膜の種類が互いに変えられたり、膜の有無が互いに変えられたりしても良い。両面の誘電体多層膜中の片方のみに撥水層が形成されても良い。
【実施例】
【００１４】
本発明に属する実施例、及び本発明に属さない比較例が以下に示される。
以下では、各種の検討例が評価され、その評価により、その検討例が実施例に該当するかあるいは比較例に該当するかについて決定される。
以下の実施例は、本発明の範囲を限定するものではない。
尚、本発明の捉え方によっては、下記の実施例の一部が実質的には比較例となり得、あるいは下記の比較例の一部が実質的には実施例となり得る。
【００１５】
＜検討例の作製等＞
一辺４ｃｍ（センチメートル）で肉厚が１．０ｍｍ（ミリメートル）である平坦な矩形板状のポリカーボネート製の基材における片面に対し、各種の誘電体膜材料を順次蒸着することで光学多層膜である誘電体多層膜が形成された。
そして、誘電体多層膜の有無や、付与した誘電体多層膜の構成の相違により、各種の検討例が作製された。
【００１６】
検討例１は、上記基材のみで、誘電体多層膜が付与されていないものである。
【００１７】
検討例２〜１０は、上記基材の片面に対し、それぞれ設計例１をベースにした誘電体多層膜が形成されたものである。設計例１は、全７層又は全８層の多層膜構造を有しており、基材側を第１層として、第６層までの奇数層にＳｉＯ２（二酸化ケイ素，シリカ）を蒸着により配置し、第６層までの偶数層にＴｉＯ２（二酸化チタン，チタニア）を蒸着により配置し、又第７層に抗菌材料入りのＳｉＯ２を蒸着により配置し，更に検討例によっては第８層（最表層）に撥水層を撥水剤の蒸着により配置したものである。設計例１に係る各層の材料とその膜厚が次の表１に示され、設計例１の誘電体多層膜付きの基材が可視光（波長域が可視域（ここでは４００ｎｍ以上７６０ｎｍ以下）内の光）及びその隣接域の光に対して呈する反射率分布のグラフが図１に示される。尚、かような反射率分布は、検討例２のものであり、検討例３〜１０の反射率分布は、検討例２のものとさほど変わらない。
設計例１に係る誘電体多層膜は、可視域全域に対して反射率が２％以下であり、４１０ｎｍ以上７２０ｎｍ以下の波長域内で反射率が１％以下であって、反射防止機能（Ａｎｔｉｒｅｆｌｅｃｔｉｏｎ，ＡＲ）を有しており、反射防止膜となっている。誘電体多層膜のうち、主に第１層から第７層までにより、低屈折率材料（ＳｉＯ２）と高屈折材料（ＴｉＯ２）の交互膜となっており、反射防止機能が形成される。又、第７層により、抗菌機能が形成される。更に、第８層を有する場合には、第８層により撥水機能（防汚機能）が形成される。
【００１８】
【表１】
2018159860.tif 000003
【００１９】
これらのうち、検討例２〜５は、設計例１の第７層の材料の一部である抗菌材料として、銀（Ａｇ）イオン担持ゼオライトが用いられたものである。検討例２は、銀イオン担持ゼオライトが、第７層のベースとなるＳｉＯ２に対し、１０重量％の割合で添加されたものである。同様に、検討例３〜５は、銀イオン担持ゼオライトが、第７層のベースとなるＳｉＯ２に対し、順に２０，４０，５０重量％の割合で添加されたものである。検討例２〜５は、銀イオン担持ゼオライトの割合を除き、互いに同一の構成となっており、撥水層が付与されていないものである。
又、検討例６〜７は、抗菌材料として銀（Ａｇ）イオン担持ゼオライトが用いられ、更に撥水層（第８層，最表層）が付与されたものである。検討例６，７は、銀イオン担持ゼオライトが、第７層のベースとなるＳｉＯ２に対し、順に１５，５０重量％の割合で添加されたものである。撥水層の物理膜厚は、１０ｎｍである。撥水層（撥水膜）は、ここでは含フッ素有機ケイ素化合物（キヤノンオプトロン株式会社製ＯＦ−ＳＲ）を撥水剤として蒸着により形成されている。
更に、検討例８〜９は、抗菌材料として銅（Ｃｕ）イオン担持ゼオライトが用いられたものである。検討例８，９は、銅イオン担持ゼオライトが、第７層のベースとなるＳｉＯ２に対し、順に１５，３０重量％の割合で添加されたものであり、撥水層が形成されていないものである。
加えて、検討例１０は、抗菌材料として銅亜鉛（ＣｕＺｎ）イオン担持ゼオライトが用いられたものである。検討例１０は、銅亜鉛イオン担持ゼオライトが、第７層のベースとなるＳｉＯ２に対し３０重量％の割合で添加されたものであり、撥水層が形成されていないものである。
【００２０】
検討例１１〜１８は、上記基材の片面に対し、それぞれ設計例２をベースにした誘電体多層膜が形成されたものである。設計例２は、全３２層の多層膜構造を有しており、基材側を第１層として、第３１層までの奇数層にＴｉＯ２を蒸着により配置し、第３１層までの偶数層にＳｉＯ２を蒸着により配置し、又第３２層に抗菌材料入りのＳｉＯ２を蒸着により配置したものである。設計例２に係る各層の材料とその膜厚が次の表２に示され、設計例２の誘電体多層膜付きの基材が可視光及びその隣接域の光に対して呈する分光反射率のグラフが図２に示される。尚、かような反射率分布は、検討例１１のものであり、検討例１１〜１８の反射率分布は、検討例２のものとさほど変わらない。又、表２における上段が第１層〜第１０層であり、中上段が第１１層〜第２０層であり、中下段が第２１層〜第３０層であり、下段が第３１層〜第３２層である。
設計例２に係る誘電体多層膜は、可視域及びその隣接領域中、５８０ｎｍ以上７９０ｎｍ以下の波長域内で反射率が約１００％であり、その外側の波長域で反射率が数％以下であって、可視域中、波長４００ｎｍ以上５８０ｎｍ以下の光の反射が抑制され、波長５８０ｎｍ以上７６０ｎｍ以下の光を透過させないフィルタ機能を有しており、可視域中短波長側の光を透過させる光学フィルタ膜（Ｓｈｏｒｔ  Ｗａｖｅｌｅｎｇｔｈ  Ｐａｓｓ  Ｆｉｌｔｅｒ，ＳＷＰＦ）となっている。
【００２１】
【表２】
2018159860.tif 000004
【００２２】
これらのうち、検討例１１〜１５は、設計例２の第３２層の材料の一部である抗菌材料として、銀（Ａｇ）イオン担持ゼオライトが用いられたものである。検討例１１〜１５は、銀イオン担持ゼオライトが、第７層のベースとなるＳｉＯ２に対し、順に１０，１５，２０，４０，５０重量％の割合で添加されたものである。同検討例２〜５は、銀イオン担持ゼオライトの割合を除き、互いに同一の構成となっており、撥水層が付与されていないものである。
更に、検討例１６〜１７は、抗菌材料として銅（Ｃｕ）イオン担持ゼオライトが用いられたものである。検討例１６，１７は、銅イオン担持ゼオライトが、第３２層のベースとなるＳｉＯ２に対し、順に１５，３０重量％の割合で添加されたものであり、撥水層が形成されていないものである。
加えて、検討例１８は、抗菌材料として銅亜鉛（ＣｕＺｎ）イオン担持ゼオライトが用いられたものである。検討例１８は、銅亜鉛イオン担持ゼオライトが、第３２層のベースとなるＳｉＯ２に対し３０重量％の割合で添加されたものであり、撥水層が形成されていないものである。
【００２３】
＜抗菌性の試験及び評価の手法等＞
これら各検討例に対して、抗菌性の試験が行われ、その結果に基づいて抗菌性の評価が行われた。
【００２４】
抗菌性の試験は、次の要領で行われた。
即ち、ＪＩＳ  Ｚ２８０１（２０１０年度版）の抗菌力評価法（但しＮ＝１）に準拠し、各検討例における誘電体多層膜の付与された面に対して黄色ブドウ球菌（ＮＢＲＣ１２７３２）の菌液及び大腸菌（ＮＢＲＣ３９７２）の菌液が滴下され、滴下から２４時間±１時間経過した後において１０ｍｌ（ミリリットル）の試薬で洗い流し、そのうちの１ｍｌにおける各菌の数が測定された。
各菌液の濃度は１／５００ＮＢ（Ｎｕｔｒｉｅｎｔ  Ｂｒｏｔｈ，培地）であり、滴下量は０．４ｍｌである。又、菌液滴下後の各検討例の保存環境は、温度が３５℃±１℃であり、湿度が９０％以上である。菌液滴下前には、各検討例の表面に紫外線が１０分間照射され、清浄化がなされた。
【００２５】
抗菌性は、試験後に基材のみの場合より菌数が抑えられているか否か基準として、次のように評価された。
即ち、まず基準となる基材のみの場合（検討例１）の結果をみると、次の表３に示されるように、黄色ブドウ球菌の菌数がＥ４（五桁の個数即ち１００００個以上９９９９９個以下）で、大腸菌の菌数がＥ４↑（明らかに六桁以上の個数）であった。尚、検討例１は、本発明に属さない比較例１となる。
【００２６】
【表３】
2018159860.tif 000005
【００２７】
そして、黄色ブドウ球菌については、基材のみの場合（検討例１）の菌数が「Ｅ４」であることから、菌の数がＥ４又はＥ４↑である場合、評価がＣとされた。又、菌の数がＥ３（四桁の個数），Ｅ２（三桁の個数）である場合、評価がＢとされた。更に、菌の数がＥ１（三桁の個数），Ｅ０（一桁の個数）である場合、及び菌が検出されなかった（不検出である）場合に、評価がＡとされた。
他方、大腸菌については、基材のみの場合の菌数が「Ｅ４↑」であることから、菌の数がＥ４↑である場合に評価がＣとされ、菌の数がＥ４である場合に評価がＢとされ、菌の数がＥ３，Ｅ２，Ｅ１，Ｅ０である場合及び菌が検出されなかった（不検出である）場合に評価がＡとされた。
【００２８】
＜抗菌性の試験及び評価の結果等＞
反射防止膜（設計例１）に関し、検討例２〜５（銀イオン担持ゼオライト，撥水層なし），６〜７（銀イオン担持ゼオライト，撥水層あり），８〜９（銅イオン担持ゼオライト），１０（銅亜鉛イオン担持ゼオライト）における菌数ないし抗菌性評価について、順に次の表４〜７に示される。
更に、光学フィルタ膜（設計例２）に関し、検討例１１〜１５（銀イオン担持ゼオライト），１６〜１７（銅イオン担持ゼオライト），１８（銅亜鉛イオン担持ゼオライト）における菌数ないし抗菌性評価について、順に次の表８〜１０に示される。
【００２９】
【表４】
2018159860.tif 000006
【表５】
2018159860.tif 000007
【表６】
2018159860.tif 000008
【表７】
2018159860.tif 000009
【００３０】
【表８】
2018159860.tif 000010
【表９】
2018159860.tif 000011
【表１０】
2018159860.tif 000012
【００３１】
検討例２（設計例１，撥水層なし，銀イオン担持ゼオライト１０ｗｔ％）では、表４に示されるように、黄色ブドウ球菌の菌数が「Ｅ０」で、大腸菌の菌数が「不検出」であり、評価は何れも「Ａ」である。
検討例３，４（銀イオン担持ゼオライト２０，４０ｗｔ％）では、双方共に、黄色ブドウ球菌の菌数が「Ｅ２」で、大腸菌の菌数が「Ｅ４」であり、評価は何れも「Ｂ」である。
検討例５（銀イオン担持ゼオライト５０ｗｔ％）では、黄色ブドウ球菌の菌数が「不検出」で、大腸菌の菌数が「Ｅ２」であり、評価は何れも「Ａ」である。
黄色ブドウ球菌の評価及び大腸菌の評価が双方共に「Ｃ」でなければ、少なくとも何れかの菌に対して、基材のみ（検討例１）の状態に比較して抗菌性が高いこととなる。
よって、検討例２〜５は、何れも本発明に属する実施例１〜４となる。
【００３２】
検討例６（設計例１，撥水層あり，銀イオン担持ゼオライト１５ｗｔ％）では、表５に示されるように、黄色ブドウ球菌の菌数が「Ｅ３」で評価「Ｂ」であり、大腸菌の菌数が「不検出」で評価「Ａ」である。
検討例７（銀イオン担持ゼオライト５０ｗｔ％）では、黄色ブドウ球菌の菌数が「不検出」で、大腸菌の菌数が「Ｅ０」であり、評価は何れも「Ａ」である。
よって、検討例６，７は、何れも本発明に属する実施例５，６となる。
【００３３】
検討例８，９（設計例１，撥水層なし，銅イオン担持ゼオライト１５，３０ｗｔ％）では、表６に示されるように、双方共に、黄色ブドウ球菌の菌数及び大腸菌の菌数が何れも「不検出」であり、評価「Ａ」である。
よって、検討例８，９は、何れも本発明に属する実施例７，８となる。
【００３４】
検討例１０（設計例１，撥水層なし，銅亜鉛イオン担持ゼオライト３０ｗｔ％）では、表７に示されるように、大腸菌の菌数が「Ｅ４↑」であり評価が「Ｃ」であり、黄色ブドウ球菌の菌数が「Ｅ１」であり評価「Ａ」である。
よって、検討例１０は、本発明に属する実施例９となる。
【００３５】
検討例１１〜１５（設計例２，撥水層なし，銀イオン担持ゼオライト１０，１５，２０，４０，５０ｗｔ％）では、表８に示されるように、何れも、黄色ブドウ球菌の菌数が「Ｅ１」又は「不検出」で評価「Ａ」であり、大腸菌の菌数が「Ｅ３」，「Ｅ１」又は「不検出」で評価「Ａ」である。
よって、検討例１１〜１５は、何れも本発明に属する実施例１０〜１４となる。
【００３６】
検討例１６，１７（設計例２，撥水層なし，銅イオン担持ゼオライト１５，３０ｗｔ％）では、表９に示されるように、双方共に、黄色ブドウ球菌の菌数及び大腸菌の菌数が何れも「不検出」であり、評価「Ａ」である。
よって、検討例１６，１７は、何れも本発明に属する実施例１５，１６となる。
【００３７】
検討例１８（設計例２，撥水層なし，銅亜鉛イオン担持ゼオライト３０ｗｔ％）では、表１０に示されるように、大腸菌の菌数が「Ｅ４」であり評価が「Ｂ」であり、黄色ブドウ球菌の菌数が「不検出」であり評価「Ａ」である。
よって、検討例１８は、本発明に属する実施例１７となる。
【００３８】
＜まとめ等＞
以上より、設計例１に係る検討例２〜１０（実施例１〜９）では、基材（検討例１）と、基材の表面に形成された、４つの低屈折率誘電体層（ＳｉＯ２層，金属イオン担持ゼオライト含有層を含む）及び３つの高屈折率誘電体層（ＴｉＯ２層）を含む誘電体多層膜と、を備えており、誘電体多層膜における最も基材から遠い層である最外層（第７層）として、金属イオン担持ゼオライト（抗菌材）を含む誘電体層が配置されている。
よって、検討例２〜１０では、誘電体多層膜によって反射防止機能が確保され、しかも金属イオン担持ゼオライトを含む層により抗菌性が確保される。金属イオン担持ゼオライトは、有機系抗菌材より熱に強く経時変化の少ない無機系抗菌材であるから、有機系抗菌材を含有する光学製品より長期間安定して抗菌作用を発揮する。
又、金属イオン担持ゼオライトを含む層は、反射防止機能を有する誘電体多層膜の最外層となっているから、光学製品のなるべく表面に近い箇所に抗菌材含有層が配置されることとなり、光学製品が抗菌性に優れたものとなる。
更に、誘電体多層膜の最外層のみに金属イオン担持ゼオライト含有層が配置されれば、金属イオン担持ゼオライトの含有による透過率増加等の光学性能への影響が限定されたものとなる。
【００３９】
又、設計例２に係る検討例１１〜１８（実施例１０〜１７）では、基材（検討例１）と、基材の表面に形成された、１６の低屈折率誘電体層（ＳｉＯ２層，金属イオン担持ゼオライト含有層を含む）及び１６の高屈折率誘電体層（ＴｉＯ２層）を含む誘電体多層膜と、を備えており、誘電体多層膜における最も基材から遠い層である最外層（第３２層）として、金属イオン担持ゼオライト（抗菌材）を含む誘電体層が配置されている。
よって、検討例１１〜１８では、誘電体多層膜によって光学フィルタ機能が確保され、しかも金属イオン担持ゼオライトを含む層により、熱に強く経時変化の少ない状態で抗菌性が確保される。
又、金属イオン担持ゼオライトを含む層は、反射防止機能を有する誘電体多層膜の最外層となっているから、光学製品が抗菌性に優れたものとなり、誘電体多層膜の最外層のみに金属イオン担持ゼオライト含有層が配置されれば、金属イオン担持ゼオライトの含有による透過率微減等の光学性能への影響が抑制されたものとなる。
【００４０】
更に、金属イオン担持ゼオライトは、銀イオン担持ゼオライト（検討例２〜７，１１〜１５）、銅イオン担持ゼオライト（検討例８〜９，１６〜１７）、又は銅亜鉛イオン担持ゼオライト（検討例１０，１８）のうちの少なくとも何れかである。よって、金属イオン担持ゼオライト含有層がより低コストで形成し易くなる。
又、検討例２〜１８において、最外層の誘電体層は、ＳｉＯ２を含んでいる。よって、金属イオン担持ゼオライト含有層が安定するし、低屈折率誘電体であるＳｉＯ２によって屈折率上昇要因である金属イオン担持ゼオライトを含有するために所望の光学特性（反射防止特性や光学フィルタ特性等）が容易に確保される。
ことを特徴とする請求項１又は請求項２に記載の光学製品。
加えて、検討例６〜７において、撥水性を呈する撥水層を備えており、その撥水層は、誘電体多層膜（反射防止膜）における最外層（第７層）の上（第８層）に配置されている。よって、検討例６〜７において、光学機能及び抗菌機能に加えて、撥水機能（防汚機能）が付与される。
又、検討例６〜７において、撥水層は、含フッ素有機ケイ素化合物である。よって、撥水層（防汚層）は、撥水撥油性、電気絶縁性、離型性、耐溶剤性、潤滑性、耐熱性、消泡性に総合的に優れたものとなる。
【図１】
2018159860.tif 000013
【図２】
2018159860.tif 000014